(57)【要約】【課題】ＲＥＡＣＨ規制を満足しつつ、成形する際に用いるローラー等に汚れが付着するのを防止することができる塩化ビニル樹脂組成物を提供すること。【解決手段】本発明の塩化ビニル樹脂組成物は、主材としてのポリ塩化ビニル系樹脂と、補強剤としてのアクリル系ポリマーと、安定剤としてのジメチルスズ系安定剤と、滑材としての酸化ポリエチレンと、を含むことを特徴とする。また、酸化ポリエチレンの含有量は、ポリ塩化ビニル系樹脂１００重量部に対して、０．０１重量部以上、２．００重量部以下である。そして、滑材は、さらに、脂肪族モノカルボン酸カルシウム塩を含み、脂肪族モノカルボン酸カルシウム塩の含有量は、ポリ塩化ビニル系樹脂１００重量部に対して、０．１重量部以上、３．０重量部以下である。【選択図】図２
2018070838.tif 000002
【特許請求の範囲】
【請求項１】
主材としてのポリ塩化ビニル系樹脂と、
補強剤としてのアクリル系ポリマーと、
安定剤としてのジメチルスズ系安定剤と、
滑材としての酸化ポリエチレンと、を含むことを特徴とする塩化ビニル樹脂組成物。
【請求項２】
前記酸化ポリエチレンの含有量は、前記ポリ塩化ビニル系樹脂１００重量部に対して、０．０１重量部以上、２．００重量部以下である請求項１に記載の塩化ビニル樹脂組成物。
【請求項３】
前記滑材は、さらに、脂肪族モノカルボン酸カルシウム塩を含み、
前記脂肪族モノカルボン酸カルシウム塩の含有量は、前記ポリ塩化ビニル系樹脂１００重量部に対して、０．１重量部以上、３．０重量部以下である請求項１または２に記載の塩化ビニル樹脂組成物。
【請求項４】
前記滑材は、さらに、ステアリン酸を含む請求項１ないし３のいずれか１項に記載の塩化ビニル樹脂組成物。
【請求項５】
前記ステアリン酸の含有量は、前記ポリ塩化ビニル系樹脂１００重量部に対して、０．１重量部以上、１．０重量部以下である請求項４に記載の塩化ビニル樹脂組成物。
【請求項６】
前記ジメチルスズ系安定剤の含有量は、前記ポリ塩化ビニル系樹脂１００重量部に対して、１．０重量部以上、５．０重量部以下である請求項１ないし５のいずれか１項に記載の塩化ビニル樹脂組成物。
【請求項７】
前記ジメチルスズ系安定剤は、ジメチルスズメルカプタイドである請求項１ないし６のいずれか１項に記載の塩化ビニル樹脂組成物。
【請求項８】
前記アクリル系ポリマーの含有量は、前記ポリ塩化ビニル系樹脂１００重量部に対して、１０．０重量部以上、２５．０重量部以下である請求項１ないし７のいずれか１項に記載の塩化ビニル樹脂組成物。
【請求項９】
請求項１ないし８のいずれか１項に記載の塩化ビニル樹脂組成物を用いて成形されたことを特徴とするシート材。
【発明の詳細な説明】
【技術分野】
【０００１】
本発明は、塩化ビニル樹脂組成物およびシート材に関する。
【背景技術】
【０００２】
例えば、自動車、オートバイ、鉄道等の車両の各種部材、航空機、住宅等の内装材や、医療機器、ＯＡ機器等のカバー部材には、硬質塩化ビニル樹脂組成物が用いられている（例えば、特許文献１参照）。硬質塩化ビニル樹脂組成物は、加工性、耐衝撃性、耐薬品性および耐熱性等に優れ、上記内装材や上記カバー部材に用いられている。
【０００３】
例えば特許文献１には、硬質塩化ビニル樹脂組成物として、硬質塩化ビニル樹脂と、安定剤としてのジブチルスズ系安定剤と、滑材としての脂肪酸系滑材とが配合されてなるものが開示されている。ジブチルスズ系安定剤を含むことにより、硬質塩化ビニル樹脂組成物を優れた熱安定性のものとすることができる。また、脂肪酸系滑材を含むことにより、押出成型する際の、押出性の向上を図ることができる。このような理由から、硬質塩化ビニル樹脂組成物は、前述したように広く用いられている。
【０００４】
ここで、近年では、人の健康と環境の保護という観点から、ＲＥＡＣＨ（Registration, Evaluation, Authorization and Restriction of Chemicals）規制が定められている。このＲＥＡＣＨ規制は、人の健康や環境に対して悪影響のある物質の使用量等を規制する制度である。上記のように安定剤としてジブチルスズ系安定剤を用いた場合、このＲＥＡＣＨ規制を満足することができない。
【先行技術文献】
【特許文献】
【０００５】
【特許文献１】特開２００６−２６５３７３号公報
【発明の概要】
【発明が解決しようとする課題】
【０００６】
また、塩化ビニル樹脂組成物において、単にジブチルスズ系安定剤を省略し、ジメチルスズ系安定剤を添加した場合、ＲＥＡＣＨ規制を満足することができるが、塩化ビニル樹脂組成物をシート材に成形する際に用いるローラーに汚れが付着し、その汚れがシート表面に転写することで、シート材の外観が悪化することが分かった。
【０００７】
そこで、本発明の目的は、ＲＥＡＣＨ規制を満足しつつ、塩化ビニル樹脂組成物をシート材に成形する際に用いるローラー等に汚れが付着するのを防止し、シート材の外観を良好に保つことができる塩化ビニル樹脂組成物およびシート材を提供することにある。
【課題を解決するための手段】
【０００８】
（１）  主材としてのポリ塩化ビニル系樹脂と、
補強剤としてのアクリル系ポリマーと、
安定剤としてのジメチルスズ系安定剤と、
滑材としての酸化ポリエチレンと、を含むことを特徴とする塩化ビニル樹脂組成物。
【０００９】
（２）  前記酸化ポリエチレンの含有量は、前記ポリ塩化ビニル系樹脂１００重量部に対して、０．０１重量部以上、２．００重量部以下である上記（１）に記載の塩化ビニル樹脂組成物。
【００１０】
（３）  前記滑材は、さらに、脂肪族モノカルボン酸カルシウム塩を含み、
前記脂肪族モノカルボン酸カルシウム塩の含有量は、前記ポリ塩化ビニル系樹脂１００重量部に対して、０．１重量部以上、３．０重量部以下である上記（１）または（２）に記載の塩化ビニル樹脂組成物。
【００１１】
（４）  前記滑材は、さらに、ステアリン酸を含む上記（１）ないし（３）のいずれかに記載の塩化ビニル樹脂組成物。
【００１２】
（５）  前記ステアリン酸の含有量は、前記ポリ塩化ビニル系樹脂１００重量部に対して、０．１重量部以上、１．０重量部以下である上記（４）に記載の塩化ビニル樹脂組成物。
【００１３】
（６）  前記ジメチルスズ系安定剤の含有量は、前記ポリ塩化ビニル系樹脂１００重量部に対して、１．０重量部以上、５．０重量部以下である上記（１）ないし（５）のいずれかに記載の塩化ビニル樹脂組成物。
【００１４】
（７）  前記ジメチルスズ系安定剤は、ジメチルスズメルカプタイドである上記（１）ないし（６）のいずれかに記載の塩化ビニル樹脂組成物。
【００１５】
（８）  前記アクリル系ポリマーの含有量は、前記ポリ塩化ビニル系樹脂１００重量部に対して、１０．０重量部以上、２５．０重量部以下である上記（１）ないし（７）のいずれかに記載の塩化ビニル樹脂組成物。
【００１６】
（９）  上記（１）ないし（８）のいずれかに記載の塩化ビニル樹脂組成物を用いて成形されたことを特徴とするシート材。
【発明の効果】
【００１７】
本発明によれば、塩化ビニル樹脂組成物に対するジブチルスズ系安定剤を省略し、ジメチルスズ系安定剤を用いることにより、ＲＥＡＣＨ規制を満足することができる。さらに、塩化ビニル樹脂組成物に対して滑材として酸化ポリエチレンを配合することにより、塩化ビニル樹脂組成物をシート材に成形する際に、ローラーが汚れてしまうのを防止または抑制することができ、シート材の外観を良好に保つことができる。
【００１８】
以上より、本発明によれば、ＲＥＡＣＨ規制を満足しつつ、塩化ビニル樹脂組成物をシート材に成形する際に用いるローラー等に汚れが付着するのを防止することができ、シート材の外観を良好に保つことができる。
【図面の簡単な説明】
【００１９】
【図１】本発明の塩化ビニル樹脂組成物からなるシート材の断面図である。
【図２】図１に示すシート材を製造する製造装置の側面図である。
【発明を実施するための形態】
【００２０】
以下、本発明の塩化ビニル樹脂組成物を添付図面に示す好適な実施形態に基づいて詳細に説明する。
【００２１】
まず、本発明の塩化ビニル樹脂組成物およびシート材を説明するのに先立って、塩化ビニル樹脂組成物をシート材１に成形するのに用いる製造装置１０について説明する。
【００２２】
図１は、本発明の塩化ビニル樹脂組成物からなるシート材の断面図である。図２は、図１に示すシート材を製造する製造装置の側面図である。
【００２３】
なお、図１では、上側を「上方」または「上」と言い、下側を「下方」または「下」とも言う。また、本明細書で参照する図面では、一部を誇張して図示しており、実際の寸法とは大きく異なる。
【００２４】
本発明の塩化ビニル樹脂組成物は、主材としてのポリ塩化ビニルと、補強剤としてのアクリル系ポリマーと、安定剤としてのジメチルスズと、滑材としての酸化ポリエチレンと、を含むものである。この塩化ビニル樹脂組成物を用いて製造装置１０により成形することにより、図１に示すシート材１が得られる。
【００２５】
この製造装置１０は、図２に示すように、供給部１００と、押出機２００と、成形部３００と、冷却部４００と、切断部５００とを有している。
【００２６】
供給部１００は、塩化ビニル樹脂組成物が貯留されており、貯留された塩化ビニル樹脂組成物を押出機２００に供給するものである。供給部１００では、塩化ビニル樹脂組成物が混合された状態で貯留されている。
【００２７】
押出機２００は、供給部１００から供給された塩化ビニル樹脂組成物を押出法によりシートとして押し出すものである。押出機２００は、塩化ビニル樹脂組成物が通過する流路と、流路内に設けられたスクリューとを有している。スクリューが回転することにより、塩化ビニル樹脂組成物がシートとして押し出される。
【００２８】
成形部３００は、３つのローラー３０１、３０２、３０３を有している。各ローラー３０１〜３０３は、鉛直方向に並んで配置されおり、互いに独立して回転するよう構成されている。これらローラー３０１〜３０３には、押し出されたシート材が掛け回され、ローラー３０１〜３０３の間でシート材がそれぞれ挟持されて成形される。
【００２９】
冷却部４００は、複数の冷却ローラー４０１を有している。各冷却ローラー４０１が成形されたシートの一方の面と当接し、該シートを冷却する。
【００３０】
切断部５００は、刃部５０１を有し、該刃部５０１によってシートを所定の長さに切断するものである。
【００３１】
このような製造装置１０では、供給部１００から供給された塩化ビニル樹脂組成物が押出機２００によって連続的にシート材が押し出され、成形部３００によって、表面が平坦化されて所定の厚さに成形される。そして、冷却部４００と当接して冷却され、切断部５００によって所定の長さに切断されて塩化ビニル樹脂組成物からなるシート材１が得られる。
【００３２】
なお、本明細書中では、切断されたシートをシート材１として説明するが、シートを切断するのを省略し、シートをロール状に巻回したものをシート材１としてもよい。
【００３３】
また、製造装置１０では、ローラー３０１、３０２、３０３に冷却機能を付与し、成形部３００を冷却部として機能させてもよい。
【００３４】
以上のような製造装置１０によって、塩化ビニル樹脂組成物をシート材１に成形することができる。以下、本発明の塩化ビニル樹脂組成物およびシート材について説明する。
【００３５】
前述したように、本発明の塩化ビニル樹脂組成物は、主材としてのポリ塩化ビニルと、補強剤としてのアクリル系ポリマーと、安定剤としてのジメチルスズと、滑材としての酸化ポリエチレンと、を含むものである。
【００３６】
従来では、安定剤としてジブチルスズ系安定剤を用いているが、ジブチルスズを用いた場合、ＲＥＡＣＨ（Registration, Evaluation, Authorization and Restriction of Chemicals）規制を満足することができない。本発明では、安定剤としてジメチルスズを用いることにより、ＲＥＡＣＨ規制を満足することができる。
【００３７】
また、単に、安定剤としてジメチルスズを用いると、製造装置１０により成形する際に、ローラー３０１〜３０３に汚れが付着する。そこで、本発明では、滑材として酸化ポリエチレンを配合した。これにより、ローラー３０１〜３０３に汚れが付着するのを防止することができる。
【００３８】
以上より、本発明によれば、ＲＥＡＣＨ規制を満足しつつ、塩化ビニル樹脂組成物をシート材に成形する際に、ローラー３０１〜３０３に汚れが付着するのを防止することができる。
【００３９】
以下、本発明の塩化ビニル樹脂組成物の構成材料について詳細に説明する。
＜主材＞
塩化ビニル樹脂組成物は、主材として、ポリ塩化ビニル系樹脂を含んでいる。
【００４０】
塩化ビニル系樹脂としては、塩化ビニルの単独重合体や、塩化ビニルと共重合可能なビニル系単量体との共重合体、塩化ビニルと各種重合体またはポリ塩化ビニルとビニル系単量体とのグラフト重合体、後塩素化塩化ビニル重合体が挙げられ、これらのうちの１種または２種以上を組み合わせて用いることができるが、単独重合体を用いるのが一般的である。
【００４１】
また、塩化ビニル系樹脂は、平均重合度が６００〜１０００のものであるのが好ましい。平均重合度が高すぎた場合、可塑剤を添加しないと加工性が悪く、そのために可塑剤を多量に添加すると柔軟温度の低下をもたらす。一方、平均重合度が低くすぎた場合、成形されたシート材１の耐熱性が低下する傾向を示す。
【００４２】
＜補強剤＞
本発明の塩化ビニル樹脂組成物は、補強剤として、アクリル系ポリマーを含んでいる。アクリル系ポリマーとしては、メチルアクリレート、エチルアクリレート、ブチルアクリレート、オクチルアクリレート等のアクリレートを主体として、これらのモノマーと２−クロロエチルビニルエーテル、メチルビニルケトン、アクリル酸、アクリロニトリル、ブタジエン等との共重合体であり、例えば、鐘淵化学社製「カネエースＦＭ」、呉羽化学社製「クレハＫＭ−３３４」等が挙げられる。このようなアクリル系ポリマーを含むことにより、耐久性を高めることができる。
【００４３】
前記アクリル系ポリマーの含有量は、ポリ塩化ビニル系樹脂１００重量部に対して、１０．０重量部以上、２５．０重量部以下であるのが好ましく、１２．０重量部以上、２３．０重量部以下であるのがより好ましい。これにより、塩化ビニル樹脂組成物の耐久性を確実に高めることができる。
【００４４】
なお、本発明の塩化ビニル樹脂組成物では、補強剤として、上記で挙げたアクリル系ポリマー以外のものを含んでいてもよい。
【００４５】
＜安定剤＞
本発明の塩化ビニル樹脂組成物は、安定剤としてジメチルスズ系安定剤を含んでいる。
【００４６】
ジブチルスズ系安定剤として用いた場合、ＲＥＡＣＨ規制を満足することができないが、本発明では、ジブチルスズ系安定剤を省略し、上記ジメチルスズ系安定剤を安定剤として用いることにより、ＲＥＡＣＨ規制を満足しつつ、安定剤としての効果を発揮することができる。
【００４７】
このジメチルスズ系安定剤としては、ジメチルスズビス（ラウリルメルカプタイド）、ジメチルスズビス（ステアリルメルカプタイド）、ジメチルスズビス（メルカプトエチルステアレート）、ジメチルスズビス（２−エチルヘキシルメルカプトアセテート）、ジメチルスズビス（２−エチルヘキシルメルカプトプロピオネート）、ジメチルスズビス（メルカプトエチル・トール油脂肪酸エステル）、ジメチルスズビス（メルカプト酢酸２−エチルへキシルエステル）塩等のジメチルスズメルカプタイドが挙げられる。
【００４８】
これらの中でも、ジメチルスズビス（２−エチルヘキシルメルカプトアセテート）、ジメチルスズビス（２−エチルヘキシルメルカプトプロピオネート）、ジメチルスズビス（メルカプトエチル・トール油脂肪酸エステル）、ジメチルスズビス（メルカプト酢酸２−エチルへキシルエステル）塩のうちの少なくとも１種であるのが好ましい。これにより、安定剤としての効果を確実に発揮することができる。
【００４９】
また、本発明の塩化ビニル樹脂組成物は、上記以外の安定剤として、モノメチルスズメルカプタイド、メチルスズサルファイドを含んでいてもよい。
【００５０】
モノメチルスズメルカプタイドとしては、モノメチルスズトリス（メルカプトエチルラウレート）、モノメチルスズトリス（メルカプトエチルステアレート）、モノメチルスズトリス（メルカプトエチルオレート）、モノメチルスズトリス（２−エチルヘキシルメルカプトアセテート）、モノメチルスズトリス（２−エチルヘキシルメルカプトプロピオネート）、モノメチルスズトリス（メルカプトエチル・トール油脂肪酸エステル）、モノメチルスズトリス（メルカプト酢酸２−エチルへキシルエステル）塩等が挙げられる。
【００５１】
これらの中でも、モノメチルスズトリス（２−エチルヘキシルメルカプトアセテート）、モノメチルスズトリス（２−エチルヘキシルメルカプトプロピオネート）、モノメチルスズトリス（メルカプトエチル・トール油脂肪酸エステル）、モノメチルスズトリス（メルカプト酢酸２−エチルへキシルエステル）塩のうちの少なくとも１種であるのが好ましい。これにより、安定剤としての効果を確実に発揮することができる。
【００５２】
メチルスズサルファイドとしては、モノメチルスズサルファイド、モノメチルスズ（トリデシルメルカプトアセテート）サルファイド、モノメチルスズ（２−メルカプトエチルトール油酸）サルファイド、ジメチルスズサルファイド、ビス〔ジメチルスズ（ノニルメルカプトプロピオネート）〕サルファイド、ビス〔ジメチルスズ（２−メルカプトエチル・トール油酸）〕サルファイド、ビス〔モノメチルスズビス（２−メルカプトエチルオレイン酸）〕サルファイド、ビス｛メチルスズジ（２−メルカプトエチルカプリレート）｝サルファイド、ビス｛メチルスズジ（２−メルカプ卜エチルカプリレート）｝ジサルファイド等が挙げられる。
【００５３】
ジメチルスズ系安定剤の含有量は、ポリ塩化ビニル系樹脂１００重量部に対して、１．０重量部以上、５．０重量部以下であるのが好ましく、２．０重量部以上、４．０重量部以下であるのがより好ましい。これにより、安定剤としての効果を確実に発揮することができる。
【００５４】
＜滑材＞
塩化ビニル樹脂組成物は、滑材として、酸化ポリエチレンを含んでいる。
【００５５】
酸化ポリエチレンを配合することにより、塩化ビニル樹脂組成物を押出成形する際、ローラー３０１〜３０３から塩化ビニル樹脂組成物が離れるとき、ローラー３０１〜３０３に塩化ビニル樹脂組成物の成分が付着してしまうのを防止することができる。また、従来のように、ローラー３０１〜３０３に汚れが付着するのを防止することができる。
【００５６】
酸化ポリエチレンは、低分子量のものであるのが好ましい。このような低分子量の酸化ポリエチレンは、例えば、ポリエチレンを熱分解して分子量を低下させることにより得られる。
【００５７】
また、上記低分子量の酸化ポリエチレンの重量平均分子量は、５００以上、１００００以下であるのが好ましく、１０００以上、５０００以下であるのがより好ましい。これにより、長期の連続成形加工において成形安定性の向上を図ることができる。
【００５８】
また、上記酸化ポリエチレンの酸価は、０．５（ＫＯＨｍｇ／ｇ）以上、６０（ＫＯＨｍｇ／ｇ）以下であるのが好ましく、１０（ＫＯＨｍｇ／ｇ）以上、４０（ＫＯＨｍｇ／ｇ）以下であるのがより好ましい。酸価は、ＪＩＳ  Ｋ  ３５０４に準拠した方法により測定することができる。具体的には、ワックス類１ｇ中に含有する遊離脂肪酸を中和するのに要する水酸化カリウムのミリグラム数として測定される。酸価が上記範囲内にあると、塩化ビニル系樹脂との相溶性が良く、長期の連続成形加工においてさらなる成形安定性の向上を図ることができる。
【００５９】
また、上記酸化ポリエチレンの滴点は、９０℃以上、１４０℃以下であるのが好ましく、９０℃以上、１２０℃以下であるのがより好ましい。滴点は、ＡＳＴＭ  Ｄ１２７に準拠した方法により測定することができる。具体的には、金属ニップルを用いて、溶融したワックスが金属ニップルから最初に滴下するときの温度として測定される。滴点が上記範囲内にあると、熱安定性に優れ、長期の連続成形加工においてさらなる成形安定性の向上を図ることができる。
【００６０】
また、上記酸化ポリエチレンの密度は、０．９０ｇ／ｃｍ３以上、１．００ｇ／ｃｍ３以下であるのが好ましく、０．９０ｇ／ｃｍ３以上、０．９５ｇ／ｃｍ３以下であるのがより好ましい。密度は、例えばＡＳＴＭ  Ｄ１５０５に準拠した浮遊法にて、２０℃における密度測定により算出することができる。密度が上記範囲内にあると、熱安定性に優れ、長期の連続成形加工においてさらなる成形安定性の向上を図ることができる。
【００６１】
酸化ポリエチレンの含有量は、ポリ塩化ビニル系樹脂１００重量部に対して、０．０１重量部以上、２．００重量部以下であるのが好ましく、０．１重量部以上、１．５０重量部以下であるのがより好ましい。これにより、上記効果を確実に発揮することができる。
【００６２】
このような酸化ポリエチレンを配合することにより、塩化ビニル樹脂組成物を押出成型する際、ローラー３０１〜３０３から塩化ビニル樹脂組成物が離れるとき、ローラー３０１〜３０３に塩化ビニル樹脂組成物の成分が付着してしまうのを防止することができる。
【００６３】
また、塩化ビニル樹脂組成物は、滑材として、さらに脂肪族モノカルボン酸を含んでいてもよい。
【００６４】
脂肪族モノカルボン酸としては、炭素数１６以上の飽和脂肪族モノカルボン酸およびヒドロキシカルボン酸が好ましく、例えば、パルミチン酸、ステアリン酸、ベヘン酸、モンタン酸、１２−ヒドロキシステアリン酸等が挙げられる。
【００６５】
これらの中でもステアリン酸であるのが特に好ましい。これにより、塩化ビニル樹脂組成物を押出成形する際の押出性を高めることができるとともに、シート材１の外観が悪化するのを防止することができる。
【００６６】
ステアリン酸の含有量は、ポリ塩化ビニル系樹脂１００重量部に対して、０．１重量部以上、１．０重量部以下であるのが好ましく、０．３重量部以上、０．８重量部以下であるのがより好ましい。これにより、塩化ビニル樹脂組成物を成形する際の押出性をさらに高めることができるとともに、得られたシート材１における外観が悪化するのを確実に防止することができる。
【００６７】
また、本発明の塩化ビニル樹脂組成物は、上記以外の滑材として、脂肪族モノカルボン酸の金属塩を含んでいてもよい。
【００６８】
脂肪族モノカルボン酸としては、上述したようなものを用いることができる。また、金属塩の金属としては、カルシウム、バリウム。マグネシウム、アルミニウム、亜鉛等が挙げられる。
【００６９】
脂肪族モノカルボン酸の金属塩の含有量は、ポリ塩化ビニル系樹脂１００重量部に対して、０．１重量部以上、３．０重量部以下であるのが好ましく、０．３重量部以上、２．５重量部以下であるのがより好ましい。これにより、塩化ビニル樹脂組成物を押出成形する際の押出性を高めることができるとともに、得られたシート材１における外観が悪化するのを防止することができる。
【００７０】
また、塩化ビニル樹脂組成物は、上記以外の滑材として、エチレン酢酸ビニル重合体を含んでいてもよい。エチレン酢酸ビニル重合体の含有量は、ポリ塩化ビニル系樹脂１００重量部に対して、０．２重量部以上、２．０重量部以下であるのが好ましい。
【００７１】
また、塩化ビニル樹脂組成物は、上記以外の滑材として、メタクリル酸アルキル−アクリル酸アルキル共重合体を含んでいてもよい。メタクリル酸アルキル−アクリル酸アルキル共重合体の含有量は、ポリ塩化ビニル系樹脂１００重量部に対して、０．１重量部以上、０．５重量部以下であるのが好ましい。
【００７２】
＜顔料＞
塩化ビニル樹脂組成物は、顔料を含んでいてもよい。この顔料としては、要求される着色に応じて選択されるが、酸化チタン、カーボンブラックの他、アゾ系、ベンズイミダゾロン系、ジアリライド系、キナクリドン系、イソインドリノン系、バット系、フタロシアニン系、ジオキサン系等の有機顔料や、チタンイエロー、黄鉛等の無機顔料が挙げられる。
【００７３】
このように、本発明によれば、塩化ビニル樹脂組成物に対するジブチルスズ系安定剤を省略し、ジメチルスズ系安定剤を用いることにより、ＲＥＡＣＨ規制を満足することができる。さらに、塩化ビニル樹脂組成物に対して、滑材として酸化ポリエチレンを配合することにより、塩化ビニル樹脂組成物をシート材に成形する際に、ローラーが汚れてしまうのを防止または抑制することができる。
【００７４】
以上より、本発明によれば、ＲＥＡＣＨ規制を満足しつつ、成形する際に用いるローラー等に汚れが付着するのを防止することができる。
【００７５】
また、本発明のシート材１は、自動車、オートバイ、鉄道等の車両の各種部品や、航空機、船舶、住宅等の内装材や、医療機器、ＯＡ機器等の筐体に適用可能である。
【００７６】
以上、本発明の塩化ビニル樹脂組成物およびシート材について説明したが、本発明は、これに限定されるものではなく、塩化ビニル樹脂組成物には、任意の構成物が付加されていてもよい。
【実施例】
【００７７】
以下、実施例に基づいて本発明をより具体的に説明する。
１．塩化ビニル樹脂組成物の検討
１−１．塩化ビニル樹脂組成物の形成
［実施例１］
［１］まず、１００重量部のポリ塩化ビニル樹脂（重合度８００）と、１５．０重量部のアクリル系ポリマー（分子量３００万、メチルメタクリレート−ブチルアクリレート共重合体）と、３．０重量部のジメチルスズビス（２−エチルヘキシルメルカプトアセテート）と、０．５重量部の酸化ポリエチレン１（重量平均分子量１２００、酸価１５ｍｇＫＯＨ／ｇ、滴点１０１℃、密度０．９３ｇ／ｃｍ３、低密度ポリエチレンポリマーの酸化物）と、１．０重量部のエチレン酢酸ビニル共重合体と、０．５重量部のステアリン酸と、１．５重量部の脂肪族モノカルボン酸カルシウム塩と、３．０重量部の酸化チタン（堺化学社製、「Ｒ−４２」）と、を攪拌・混合することにより塩化ビニル樹脂組成物形成用材料を準備した。
【００７８】
［２］次に、調製された塩化ビニル樹脂組成物形成用材料を、図１に示す製造装置１０が備える押出機２００に収納し、押出、溶融または軟化状態とされたシートを得た。そして、溶融または軟化状態とされたシートをローラー３０１〜３０３に掛け回し、挾持することで、平坦化し、冷却部４００にて冷却する。そして、切断部５００によって所定長さで切断することにより、塩化ビニル樹脂組成物からなるシート材を得た。
【００７９】
［実施例２〜１０、比較例１および２、参考例１］
前記工程［１］において、安定剤、滑材の種類および配合量を表１に示すように変更したこと以外は前記実施例１と同様にして、実施例２〜１１、比較例１および２、参考例１の塩化ビニル樹脂組成物を得た。
【００８０】
各実施例、比較例および参考例の塩化ビニル樹脂組成物形成用材料に用いた滑材について以下に示す。
【００８１】
酸化ポリエチレン２（重量平均分子量１５００、酸価１６ｍｇＫＯＨ／ｇ、滴点１０８℃、密度０．９３ｇ／ｃｍ３、低密度ポリエチレンポリマーの酸化物）
酸化ポリエチレン３（重量平均分子量３５００、酸価２５ｍｇＫＯＨ／ｇ、滴点１３６℃、密度０．９９ｇ／ｃｍ３、高密度ポリエチレンポリマーの酸化物）
ポリエチレン（重量平均分子量１０００、滴点１０２℃、密度０．９１ｇ／ｃｍ３）
【００８２】
１−２．評価
各実施例、各比較例および参考例の塩化ビニル樹脂組成物を、以下の方法で評価した。
【００８３】
＜ローラー汚れ＞
目視により、塩化ビニル樹脂組成物を成形した後のローラー３０１〜３０３に、汚れが付着しているか否かを観察した。
【００８４】
◎：１０時間成形後も、汚れが無く良好
○：５時間成形後も、汚れが無く良好
×：汚れの付着が見られた
【００８５】
＜押出性＞
目視により、押出機から均一に押し出されているか否かを観察した。
【００８６】
○：均一に押し出されている
×：均一に押し出されていない（押出機ベント部に逆流が発生した）
【００８７】
＜シート外観＞
冷却後、得られた塩化ビニル樹脂組成物の表面の平坦性を観察した。
【００８８】
◎：段差、うねりが無く良好
○：一部に小さな段差、うねりが生じたが、実際の使用上に問題なし
×：大きな段差、うねりが生じた（実際の使用上に問題あり）
【００８９】
以上のようにして得られた各実施例、各比較例および参考例の塩化ビニル樹脂組成物における評価結果を、それぞれ、下記の表１に示す。
【００９０】
【表１】
2018070838.tif 000003
【００９１】
表１に示したように、各実施例における塩化ビニル樹脂組成物では、ＲＥＡＣＨ規制を満足しつつ、各比較例および参考例１と同等もしくはそれ以上にローラーの汚れを防止することができる結果となった。
【符号の説明】
【００９２】
１            シート材
１０          製造装置
１００        供給部
２００        押出機
３００        成形部
３０１        ローラー
３０２        ローラー
３０３        ローラー
４００        冷却部
４０１        ローラー
５００        切断部
５０１        刃部
【図１】
2018070838.tif 000004
【図２】
2018070838.tif 000005
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
主材としてのポリ塩化ビニル系樹脂と、
補強剤としてのアクリル系ポリマーと、
安定剤としてのジメチルスズ系安定剤と、
滑材として、酸化ポリエチレンと、脂肪族モノカルボン酸カルシウム塩と、を含み、
前記酸化ポリエチレンは、重量平均分子量が５００以上、１５００以下のものであり、その含有量は、前記ポリ塩化ビニル系樹脂１００重量部に対して、０．０１重量部以上、２．００重量部以下であり、
前記脂肪族モノカルボン酸カルシウム塩の含有量は、前記ポリ塩化ビニル系樹脂１００重量部に対して、０．１重量部以上、３．０重量部以下であることを特徴とする塩化ビニル樹脂組成物。
【請求項２】
前記酸化ポリエチレンは、酸価が０．５ｍｇＫＯＨ／ｇ以上、１６ｍｇＫＯＨ／ｇ以下のものである請求項１に記載の塩化ビニル樹脂組成物。
【請求項３】
前記酸化ポリエチレンは、密度が０．９０ｇ／ｃｍ３以上、０．９３ｇ／ｃｍ３以下のものである請求項１または２に記載の塩化ビニル樹脂組成物。
【請求項４】
前記滑材は、さらに、ステアリン酸を含む請求項１ないし３のいずれか１項に記載の塩化ビニル樹脂組成物。
【請求項５】
前記ステアリン酸の含有量は、前記ポリ塩化ビニル系樹脂１００重量部に対して、０．１重量部以上、１．０重量部以下である請求項４に記載の塩化ビニル樹脂組成物。
【請求項６】
前記ジメチルスズ系安定剤の含有量は、前記ポリ塩化ビニル系樹脂１００重量部に対して、１．０重量部以上、５．０重量部以下である請求項１ないし５のいずれか１項に記載の塩化ビニル樹脂組成物。
【請求項７】
前記ジメチルスズ系安定剤は、ジメチルスズメルカプタイドである請求項１ないし６のいずれか１項に記載の塩化ビニル樹脂組成物。
【請求項８】
前記アクリル系ポリマーの含有量は、前記ポリ塩化ビニル系樹脂１００重量部に対して、１０．０重量部以上、２５．０重量部以下である請求項１ないし７のいずれか１項に記載の塩化ビニル樹脂組成物。
【請求項９】
請求項１ないし８のいずれか１項に記載の塩化ビニル樹脂組成物を用いて成形されたことを特徴とするシート材。
【手続補正２】
【補正対象書類名】明細書
【補正対象項目名】０００８
【補正方法】変更
【補正の内容】
【０００８】
（１）  主材としてのポリ塩化ビニル系樹脂と、
補強剤としてのアクリル系ポリマーと、
安定剤としてのジメチルスズ系安定剤と、
滑材として、酸化ポリエチレンと、脂肪族モノカルボン酸カルシウム塩と、を含み、
前記酸化ポリエチレンは、重量平均分子量が５００以上、１５００以下のものであり、その含有量は、前記ポリ塩化ビニル系樹脂１００重量部に対して、０．０１重量部以上、２．００重量部以下であり、
前記脂肪族モノカルボン酸カルシウム塩の含有量は、前記ポリ塩化ビニル系樹脂１００重量部に対して、０．１重量部以上、３．０重量部以下であることを特徴とする塩化ビニル樹脂組成物。
【手続補正３】
【補正対象書類名】明細書
【補正対象項目名】０００９
【補正方法】変更
【補正の内容】
【０００９】
（２）  前記酸化ポリエチレンは、酸価が０．５ｍｇＫＯＨ／ｇ以上、１６ｍｇＫＯＨ／ｇ以下のものである上記（１）に記載の塩化ビニル樹脂組成物。
【手続補正４】
【補正対象書類名】明細書
【補正対象項目名】００１０
【補正方法】変更
【補正の内容】
【００１０】
（３）  前記酸化ポリエチレンは、密度が０．９０ｇ／ｃｍ３以上、０．９３ｇ／ｃｍ３以下のものである上記（１）または（２）に記載の塩化ビニル樹脂組成物。